(57)【要約】【課題】不純物としてのマグネシウム濃度を、収率良くかつ簡易な工程で低減することができる高純度水酸化カルシウムの製造方法を得る。【解決手段】Ａ）石灰石を焼成して得られる生石灰に水を反応させるとともにマグネシウム塩を添加して、マグネシウムを含有させた水酸化カルシウムスラリーを調製する工程と、Ｂ）マグネシウムを含有させた水酸化カルシウムスラリーに、ｐＨ９．５〜１１．５の範囲内となるように酸を添加する工程と、Ｃ）酸を添加して得られた溶液を濾過して、濾液を得る工程と、Ｄ）濾液にアルカリ金属水酸化物を添加し、水酸化カルシウムを析出させる工程と、Ｅ）析出した水酸化カルシウムを濾過することにより、水酸化カルシウムを分離する工程とを備えることを特徴としている。【選択図】図１
2014015368.tif 000002
【特許請求の範囲】
【請求項１】
Ａ）石灰石を焼成して得られる生石灰に水を反応させるとともにマグネシウム塩を添加して、マグネシウムを含有させた水酸化カルシウムスラリーを調製する工程と、
Ｂ）マグネシウムを含有させた水酸化カルシウムスラリーに、ｐＨ９．５〜１１．５の範囲内となるように酸を添加する工程と、
Ｃ）酸を添加して得られた溶液を濾過して、濾液を得る工程と、
Ｄ）濾液にアルカリ金属水酸化物を添加し、水酸化カルシウムを析出させる工程と、
Ｅ）析出した水酸化カルシウムを濾過することにより、水酸化カルシウムを分離する工程とを備えることを特徴とする高純度水酸化カルシウムの製造方法。
【請求項２】
マグネシウムの添加量が、水酸化カルシウム及びマグネシウム塩の合計量に対し、０．０５〜１質量％の範囲内であることを特徴とする請求項１に記載の高純度水酸化カルシウムの製造方法。
【請求項３】
アルカリ金属水酸化物が水酸化ナトリウムであることを特徴とする請求項１または２に記載の高純度水酸化カルシウムの製造方法。
【発明の詳細な説明】
【技術分野】
【０００１】
本発明は、簡易な工程で不純物を低減することができる高純度水酸化カルシウムの製造方法に関するものである。
【背景技術】
【０００２】
水酸化カルシウムは、炭酸カルシウム、フッ化カルシウム、硝酸カルシウムなどの原料として用いられており、これらのカルシウム化合物を電子部品や光学材料の原料として使用する場合には、不純物金属の含有量が極めて低いものが求められている。  
【０００３】
このため、水酸化カルシウムとしても不純物金属の含有量が少ない高純度水酸化カルシウムが求められている。
【０００４】
本出願人は、特許文献１において、水酸化カルシウムスラリーに、ｐＨ９．５〜１１．５の範囲内となるように硝酸を添加した後、これを濾過し、濾液に水酸化ナトリウムなどのアルカリ金属水酸化物を添加して、水酸化カルシウムを析出させる方法を提案している。
【０００５】
特許文献２においては、水酸化カルシウムスラリーに塩化マグネシウムを反応させて水酸化マグネシウムを塩化カルシウムとし、得られた塩化カルシウムに、反応率が５〜２０モル％となるように水酸化ナトリウムを反応させて水酸化カルシウムを沈殿させ、濾液または上澄み液として精製塩化カルシウム水溶液を調製し、この塩化カルシウムに水酸化ナトリウムを反応させて高純度水酸化カルシウムを製造する方法が提案されている。
【先行技術文献】
【特許文献】
【０００６】
【特許文献１】特開２０１１−１２６７７２号公報
【特許文献２】特開２０１０−１８４８４１号公報
【発明の概要】
【発明が解決しようとする課題】
【０００７】
特許文献１に記載の方法で、高純度水酸化カルシウムを収率良くかつ簡易な工程で、製造することができる。しかしながら、不純物をさらに低減することができる高純度水酸化カルシウムの製造方法が求められている。
【０００８】
特許文献２に記載の方法では、塩化カルシウムを精製する段階で、収率が低下し、また製造工程が複雑になるという問題がある。
【０００９】
本発明の目的は、不純物としてのマグネシウム濃度を、収率良くかつ簡易な工程で低減することができる高純度水酸化カルシウムの製造方法を提供することにある。
【課題を解決するための手段】
【００１０】
本発明の高純度水酸化カルシウムの製造方法は、Ａ）石灰石を焼成して得られる生石灰に水を反応させるとともにマグネシウム塩を添加して、マグネシウムを含有させた水酸化カルシウムスラリーを調製する工程と、Ｂ）マグネシウムを含有させた水酸化カルシウムスラリーに、ｐＨ９．５〜１１．５の範囲内となるように酸を添加する工程と、Ｃ）酸を添加して得られた溶液を濾過して、濾液を得る工程と、Ｄ）濾液にアルカリ金属水酸化物を添加し、水酸化カルシウムを析出させる工程と、Ｅ）析出した水酸化カルシウムを濾過することにより、水酸化カルシウムを分離する工程とを備えることを特徴としている。
【００１１】
本発明においては、マグネシウム塩を添加して、マグネシウムを含有させた水酸化カルシウムスラリーを調製している。マグネシウム塩は、水酸化カルシウムスラリーを調製した後の水酸化カルシウムスラリーに添加してもよいし、あらかじめ生石灰にマグネシウム塩を添加しておき、これに水を反応させて、マグネシウムを含有させた水酸化カルシウムスラリーを調製してもよい。
【００１２】
マグネシウム塩を添加して、水酸化カルシウムスラリーにおけるマグネシウム含有量を増加させておくことにより、最終的に得られる水酸化カルシウム中のマグネシウム濃度を減少させることができる。
【００１３】
マグネシウムの添加量は、水酸化カルシウム及びマグネシウム塩の合計量に対し、０．０５〜１質量％の範囲であることが好ましい。マグネシウムの添加量が少ないと、不純物としてのマグネシウム濃度を低減させる本発明の効果が十分に得られない場合がある。また、マグネシウムの添加量が１質量％よりも多くなっても、マグネシウムの添加量に比例してマグネシウム濃度を低減させる効果が得られない場合がある。
【００１４】
本発明においては、水酸化カルシウムスラリーに、ｐＨ９．５〜１１．５の範囲となるように酸を添加している。
【００１５】
ｐＨ９．５〜１１．５の範囲内となるように酸を添加しているので、不純物金属の含有量の少ない水酸化カルシウムを、収率良く製造することができる。ｐＨが９．５未満であると、鉄（Ｆｅ）、マグネシウム（Ｍｇ）、ケイ素（Ｓｉ）、アルミニウム（Ａｌ）などの不純物の含有量が高くなる。ｐＨが１１．５を越えると、水酸化カルシウムを十分に溶解することができず、最終的な高純度水酸化カルシウムの収率が低下する。
【００１６】
酸としては、硝酸、塩酸などの無機酸、酢酸などの有機酸を用いることができ、水溶性で、かつカルシウム塩も水溶性である酸が好ましい。特に、硝酸が好ましく用いられる。
【００１７】
また、本発明の工程Ｄにおいては、水酸化カルシウムを酸によって溶解させた溶液にアルカリ金属水酸化物を添加し、水酸化カルシウムを析出させている。このアルカリ金属水酸化物は水酸化カリウム、水酸化リチウムなどでも良いが、反応性が良く安価な水酸化ナトリウムが望ましい。
【００１８】
本発明の工程Ｅにおいては、析出した水酸化カルシウムを濾過することにより、水酸化カルシウムを分離している。本発明においては、濾過する前に、水酸化カルシウムが析出した溶液を６０℃以上に加熱することが好ましい。水酸化カルシウムは、温度が上昇すると、溶解度が低下する。一方、ストロンチウム（Ｓｒ）などの金属化合物は、温度が上がると溶解度が上がるので、５０℃以上に加熱することにより、Ｓｒなどの金属化合物をさらに溶解させることができ、濾過することによりこれらを濾液中に除去することができる。
【００１９】
本発明においては、工程Ｅで得られた水酸化カルシウムを再び水中に分散させて水酸化カルシウムの分散液とし、この分散液を５０℃以上に加熱し、濾過する工程を少なくも１回以上繰り返すことが好ましい。これにより、さらにストロンチウムなどの金属化合物を除去することができる。
【００２０】
工程Ｅ、及び工程Ｅの後の上記工程における加熱温度は、５０℃以上であることが好ましく、さらに好ましくは６０℃以上であり、８０℃以下であることが好ましい。
【００２１】
本発明においては、工程Ｃにおける濾過として、中空糸膜などの濾過膜（以下、単に「濾過膜」という）を用いてもよい。濾過膜を用いることにより、Ｓｉ、Ａｌなどの不純物金属をさらに低減することができる。この場合、濾過する溶液のｐＨが高いため、濾過膜の膜の材質としては、例えば、ＰＳ（ポリスルフォン）製のものを用いることが好ましい。
【００２２】
本発明においては、工程Ｅにおける濾過として、濾過膜を用いてもよい。濾過膜を用いることにより、さらに不純物濃度を低減させることができ、より高純度な水酸化カルシウムを製造することができる。
【００２３】
本発明の工程Ｄにおいて添加するアルカリ金属水酸化物は、水溶液として添加することが好ましい。アルカリ金属水酸化物の水溶液の濃度は、特に限定されるものではないが、０．５モル／リットル以下であることが好ましく、さらに好ましくは０．２５モル／リットル以下である。
【発明の効果】
【００２４】
本発明によれば、不純物としてのマグネシウム濃度を、収率良くかつ簡易な工程で低減させることができる。
【図面の簡単な説明】
【００２５】
【図１】本発明に従い、マグネシウムを水酸化カルシウムスラリーに添加した場合の水酸化カルシウムスラリー（原料）中のマグネシウム含有量と精製水酸化カルシウム（製品）中の含有量の関係を示す図。
【図２】水酸化カルシウムスラリーに鉄またはアルミニウムを添加した場合の水酸化カルシウムスラリー（原料）中の鉄またはアルミニウムの含有量と精製水酸化カルシウム（製品）中の鉄またはアルミニウムの含有量の関係を示す図。
【発明を実施するための形態】
【００２６】
本発明の高純度水酸化カルシウムの製造方法においては、工程Ａにおいて、石灰石を焼成して得られる生石灰（酸化カルシウム）に水を反応させて水酸化カルシウムスラリーを調製する。例えば、石灰石をキルン内で約１０００℃で焼成して、生石灰を生成し、この生石灰に約１０倍量の熱水を投入し、３０分間攪拌させることにより、水酸化カルシウムスラリーを調製することができる。上記の反応を、化学反応式で示すと以下の通りである。
【００２７】
ＣａＣＯ３→ＣａＯ＋ＣＯ２
ＣａＯ＋Ｈ２Ｏ→Ｃａ（ＯＨ）２
本発明においては、上述のように、マグネシウム塩を添加して、マグネシウムを含有させた水酸化カルシウムスラリーを調製する。マグネシウム塩は、上述のように、水酸化カルシウムスラリーを調製する前に添加してもよいし、水酸化カルシウムスラリーを調製した後に添加してもよい。マグネシウム塩は、水溶性であっても非水溶性であってもよいが、好ましくは水溶性のマグネシウム塩を用いる。マグネシウム塩としては、例えば、硝酸マグネシウム、塩酸マグネシウム、硫酸マグネシウム、水酸化マグネシウムなどが挙げられる。
【００２８】
マグネシウムの添加量は、水酸化カルシウム及びマグネシウム塩の合計量に対し、０．０５質量％以上であることが好ましく、さらに好ましくは０．０５〜１質量％の範囲内であり、さらに好ましくは０．１〜１質量％の範囲内である。マグネシウムの添加量が少なすぎると、最終的に得られる水酸化カルシウムにおけるマグネシウム濃度を十分に低減することができない場合があり、マグネシウムの添加量が多すぎると、マグネシウムの添加量に比例した効果が得られない場合がある。
【００２９】
次に、マグネシウムを含有させた水酸化カルシウムのスラリーに、ｐＨ９．５〜１１．５の範囲となるように硝酸などの酸を添加する。酸として硝酸を用いる場合、これにより、水酸化カルシウムと硝酸が反応して、硝酸カルシウムとなり水溶液中に溶解する。化学反応式で示すと以下の通りである。
【００３０】
Ｃａ（ＯＨ）２＋２ＨＮＯ３→Ｃａ（ＮＯ３）２＋２Ｈ２Ｏ
硝酸カルシウムは水に易溶性であるため、水溶液中に溶解するが、ｐＨを９．５〜１１．５の範囲内としているので、鉄（Ｆｅ）やマグネシウム（Ｍｇ）などの不純物金属は、水酸化物の状態を維持しており、水に難溶性である。従って、次の工程Ｃで硝酸を添加して得られた溶液を濾過することにより、鉄（Ｆｅ）、マグネシウム（Ｍｇ）、ケイ素（Ｓｉ）、アルミニウム（Ａｌ）などの不純物金属を除去することができる。本発明においては、水酸化カルシウムスラリー中のマグネシウム量を増加させておくことにより、この工程において除去することができるマグネシウムの量を増加させることができるものと思われる。
【００３１】
また、工程Ｃにおいて、濾過として、濾過膜を用いることにより、さらにＳｉ、Ａｌなどの不純物金属を高い精度で除去することができる。
【００３２】
工程Ｄにおいては、濾液に、水酸化ナトリウムを添加し、水酸化カルシウムを析出させる。化学反応式で示すと、以下の通りである。なお、水酸化ナトリウムはｐＨが１２．０以上となるまで添加することが好ましく、さらにはｐＨが１２．５〜１３．０の範囲となるまで添加することが好ましい。
【００３３】
Ｃａ（ＮＯ３）２＋２ＮａＯＨ→Ｃａ（ＯＨ）２＋２ＮａＮＯ３
次に、工程Ｅで、水酸化カルシウムが析出した溶液を５０℃以上に加熱し、濾過することにより、水酸化カルシウムを分離する。水酸化カルシウムは、温度が上昇すると、溶解度が低下する。一方、ストロンチウム（Ｓｒ）などの金属化合物は、温度が上昇すると溶解度も高くなる。また、副生成物である硝酸ナトリウムも、温度が上昇すると、溶解度が高くなる。このため、工程Ｅにおいて、水酸化カルシウムが析出した溶液を５０℃以上に加熱することにより、水酸化カルシウムの溶解度を低下させる一方で、ストロンチウムなどの不純物金属の化合物及び硝酸ナトリウムの溶解度を高めた状態で濾過することができ、効率的に不純物を除去することができる。
【００３４】
また、工程Ｅで得られた水酸化カルシウムを再び水中に分散させて水酸化カルシウムの分散液とし、この分散液を５０℃以上に加熱し、濾過する工程を少なくとも１回以上繰り返すことにより、さらに不純物の含有量を少なくすることができる。
【００３５】
また、工程Ｅにおいて、濾過として、濾過膜を用いることにより、より効率的に濾過することができ、さらに不純物の含有量を少なくすることができる。
【実施例】
【００３６】
以下、本発明を具体的な実施例により説明するが、本発明は以下の実施例に限定されるものではない。
＜実験１＞
（実施例１〜４及び比較例１）
超高速昇温電気炉を用い、石灰石を１０００℃で３時間焼成して生石灰を生成した。その生石灰１５０ｇに８０℃の純水１５００ｇを加え、３０分間攪拌しながら水化して水酸化カルシウムスラリーを調製した。水酸化カルシウムスラリー中の水酸化カルシウムについて、不純物金属の含有量を、ＩＣＰ−ＡＥＳ分析法（島津製作所製、ＩＣＰＳ−８１００）を用いて測定した。測定結果を表１に示す。
【００３７】
【表１】
2014015368.tif 000003
【００３８】
実施例１〜４においては、水酸化カルシウムスラリーに、硝酸マグネシウムを添加し、マグネシウムを含有させた水酸化カルシウムスラリーを調製した。実施例１においては、水酸化カルシウム及び硝酸マグネシウムの合計量に対し、マグネシウムの添加量が５００ｐｐｍ（０．０５質量％）となるように、硝酸マグネシウムを添加した。実施例２においては、マグネシウムの添加量が１０００ｐｐｍ（０．１質量％）となるように、硝酸マグネシウムを添加した。実施例３においては、マグネシウムの添加量が４０００ｐｐｍ（０．４質量％）となるように、硝酸マグネシウムを添加した。実施例４においては、マグネシウムの添加量が９０００ｐｐｍ（０．９質量％）となるように、硝酸マグネシウムを添加した。
【００３９】
比較例１においては硝酸マグネシウムを添加せずに、水化して得られた水酸化カルシウムスラリーをそのまま用いた。表２に、水酸化カルシウムスラリー（原料）に対するマグネシウム添加量（Ｍｇ添加量）と、水酸化カルシウムスラリー（原料）中におけるマグネシウム含有量（Ｍｇ含有量）を示した。
【００４０】
上記のようにして得られた実施例１〜４及び比較例１の各水酸化カルシウムスラリーに、室温下で、６０％硝酸を攪拌しながらｐＨが１０．０になるまで添加した。
【００４１】
得られた各溶液を、濾紙で濾過し、濾液を得た。なお、濾紙としては、定量濾紙５Ｃ（ＡＤＶＡＮＴＥＣ社製、直径１１０ｍｍ）を用いた。
【００４２】
得られた各濾液について、中空糸膜モジュール（膜材質：ポリスルフォン、膜内径１．４ｍｍ、分画分子量１００００）を用いて、濾過し、濾液を得た。
【００４３】
得られた各濾液に、１モル／リットルの濃度の水酸化ナトリウム水溶液をｐＨ１２．５になるまで添加し、水酸化カルシウムを析出させた。
【００４４】
次に、水酸化カルシウムが析出した各溶液を、８０℃に加熱した後、上記と同様の濾紙を用いて、濾過した。濾過した後、濾紙上に残った水酸化カルシウムを乾燥させて、実施例１〜４及び比較例１の高純度水酸化カルシウムを採取した。
【００４５】
〔高純度水酸化カルシウムの不純物含有量の測定〕
実施例１〜４及び比較例１で得られた高純度水酸化カルシウム中（精製水酸化カルシウム：製品）の不純物含有量を測定した。Ｎａ、Ｍｇ、Ｆｅ、Ｓｒ、Ｓｉ、及びＡｌについては、上記と同様のＩＣＰ−ＡＥＳ分析法により測定した。測定結果を表２に示す。また、原料中のＭｇ含有量と製品中のＭｇ含有量の関係を図１に示す。
【００４６】
〔収率〕
実施例１〜４及び比較例１において、最終的に得られた高純度水酸化カルシウム（精製水酸化カルシウム：製品）の収率を、水酸化カルシウムスラリー（原料）中の水酸化カルシウムに対して算出し、表２に収率として示した。
【００４７】
【表２】
2014015368.tif 000004
【００４８】
表２に示すように、水酸化カルシウムスラリーにマグネシウムを添加した実施例１〜４においては、水酸化カルシウムスラリーにマグネシウムを添加していない比較例１に比べ、最終的に得られる精製水酸化カルシウム中のマグネシウム含有量を低減させることができる。
【００４９】
実施例１〜４から明らかなように、マグネシウムの添加量が０．０５質量％〜１質量％の範囲内であるときは、水酸化カルシウムに添加するマグネシウム添加量を増加することにより、最終的に得られる精製水酸化カルシウムにおけるマグネシウムの含有量を低減できることがわかる。この実施例では、ｐＨ１０．０となるように水酸化カルシウムスラリーに酸を添加しているが、本発明のこのような効果は、ｐＨ９．５〜１１．５の範囲内において得られることを確認している。
【００５０】
＜参考実験１＞
（参考例１〜５）
生石灰に純水を加えて得られた上記実施例と同様の水酸化カルシウムスラリーに、硝酸マグネシウムに代えて、硝酸鉄（III）を添加し、表３に示す参考例２〜５の水酸化カルシウムスラリーを得た。参考例１においては、比較例１と同じ水酸化カルシウムスラリーを用いた。
【００５１】
参考例１〜５の水酸化カルシウムスラリーに上記実施例と同様にして、硝酸を添加した後、濾過して、水酸化ナトリウム水溶液を添加し、高純度水酸化カルシウムを得た。
【００５２】
得られた高純度水酸化カルシウムについて、上記と同様にして、不純物含有量及び収率を求め、その結果を表３に示した。また、原料中のＦｅ含有量と製品中のＦｅ含有量の関係を図２に示す。
【００５３】
【表３】
2014015368.tif 000005
【００５４】
表３に示すように、水酸化カルシウムスラリーに、鉄を添加した場合には、鉄の添加量が増えるに従い、得られる高純度水酸化カルシウム（精製水酸化カルシウム）における不純物としての鉄の濃度が増加しており、本発明の効果は得られていない。
【００５５】
＜参考実験２＞
（参考例６〜１０）
生石灰に純水を加えて得られた上記実施例と同様の水酸化カルシウムスラリーに、硝酸マグネシウムに代えて、硝酸アルミニウムを添加し、表４に示す参考例７〜１０の水酸化カルシウムスラリーを得た。参考例６においては、比較例１と同じ水酸化カルシウムスラリーを用いた。
【００５６】
参考例６〜１０の水酸化カルシウムスラリーに上記実施例と同様にして、硝酸を添加した後、濾過して、水酸化ナトリウム水溶液を添加し、高純度水酸化カルシウムを得た。
【００５７】
得られた高純度水酸化カルシウムについて、上記と同様にして、不純物含有量及び収率を求め、その結果を表４に示した。また、原料中のＡｌ含有量と製品中のＡｌ含有量の関係を図２に示す。
【００５８】
【表４】
2014015368.tif 000006
【００５９】
表４に示すように、水酸化カルシウムスラリーに、アルミニウムを添加した場合には、アルミニウムの添加量が増えるに従い、得られる高純度水酸化カルシウム（精製水酸化カルシウム）における不純物としてのアルミニウムの濃度が増加しており、本発明の効果は得られていない。
【００６０】
以上の参考実験１及び参考実験２の結果から明らかなように、水酸化カルシウムスラリーに、不純物を添加することにより、最終物としての高純度水酸化カルシウム中における不純物濃度を低減することができるという効果は、不純物がマグネシウムである場合に得られる特有の効果であることがわかる。
【図１】
2014015368.tif 000007
【図２】
2014015368.tif 000008